"式VIIIのポリオルガノシロキサン化合物:{式中、Aは、m価のポリオルガノシロキサン基であり、Lは、2価の有機基であり、G=-O-、-S-、-CR3OH-CHR3-O-、-NR3-式中、R3は他のものと独立して、水素または1~18個の炭素原子の1価の置換または非置換、直鎖または分枝状の有機基であるであり、R1は、同一であるかまたは異なり、1~3個の炭素原子の直鎖または分枝状のアルキル基、好ましくはCH3であり、R2は、水素原子、または1~8個の炭素原子の直鎖もしくは分枝状のアルキル基、フェニル基、Li、NaもしくはKなどのアルカリ金属陽イオン、またはNH4、NR5R6R7R8式中、R5、R6、R7およびR8は、互いに独立して、HまたはC1~C40アルキル基であるなどのアンモニウムであり、好ましくはR2はHであり、SG1は、式IIの基であり、Bは、ラジカル重合したモノマーから構成されるポリマーブロックであり、b=0または1であり、mは、1~50の整数である}。b=1であることを特徴とする、請求項1に記載のポリオルガノシロキサン化合物。R1=メチル、および/またはR2=水素、および/またはG=酸素であることを特徴とする、請求項1または2に記載のポリオルガノシロキサン化合物。前記Lが、-Ox-L’-基式中、L’はGに結合しており、1~60個の炭素原子の非分枝状または分枝状、置換または非置換の有機基であり、x=0または1であるであることを特徴とする、請求項1~3のいずれか1項に記載のポリオルガノシロキサン化合物。前記Lは、3~10個の炭素原子の直鎖非分枝状炭化水素基、好ましくは-CH2-CH2-CH2基または-CH2-CH24-CH2基であることを特徴とする、請求項4に記載のポリオルガノシロキサン化合物。前記単位Aが、式IXのポリシロキサン基式中、jは、0~10の数であり、kは、1~500の数であり、Rfは、同一のまたは異なるRg基またはビルディングブロックLへの結合であるが、但し、m個のRf基は、ビルディングブロックLへの結合であり、Rgは、1~18個の炭素原子の置換または非置換のアルキル基であるであることを特徴とする、請求項1~5のいずれか1項に記載のポリオルガノシロキサン化合物。前記Bが、置換または非置換メタアクリル酸およびこれらの誘導体から選択されるラジカル重合したモノマー、および任意選択により他のラジカル重合したモノマーから構成されるポリマーブロックであることを特徴とする、請求項1~6のいずれか1項に記載のポリオルガノシロキサン化合物。A式XVIA[L-G-CO-CH=CH2]mXVIの少なくとも一不飽和の化合物を式VIの少なくとも1種類のアルコキシアミンと反応させて、高分子開始剤VIIIa式中、R1、R2、A、L、G、SG1およびmは請求項1~7に記載の通りであるを得る工程、および任意選択により、B前記高分子開始剤VIIIaを少なくとも1種類のラジカル重合性モノマーMと反応させる工程、含むことを特徴とする、請求項1~7のいずれか1項に記載のポリオルガノシロキサン化合物の製造方法。使用される前記モノマーMが、式XIIHR9C=CR10COG’XII{式中、R9基およびR10基は、互いに独立して、水素、非分枝状または分枝状のC1~C10アルキル基、メトキシ基、エトキシ基、2-ヒドロキシエトキシ基、2-メトキシエチル基および2-エトキシエチル基を含む群から選択することができ、G’基は、-ヒドロキシ、-OM1/v、-OR11、-NH2、-NHR11および-NR11R12[式中、Mは、アルカリ金属イオン、アルカリ土類金属イオンなどの金属イオン、アンモニウムイオン、置換アンモニウムイオンモノ、ジ-、トリ-またはテトラアルキルアンモニウムイオンなどからなる群から選択されるv価の対イオンである]を含む群から選択され、各R11基およびR12基は、水素、ならびに各々の場合にヒドロキシ、C1~C3アルコキシ、C1~C3アルキルアミノ、およびジC1~C3アルキルアミノを含む群から選択される1つ以上の基で任意選択により置換された直鎖または分枝状のC1~C40アルキル基、ポリエーテル基、ポリエーテルアミン基を含む群から独立して選択することができる}のものであることを特徴とする、請求項8に記載の方法。工程Bが80°C以上の温度で行われることを特徴とする、請求項8または9に記載の方法。工程Aが25°C~80°C未満の温度で行われることを特徴とする、請求項8~10のいずれか1項に記載の方法。前記式VIII式中、bは0ではないの前記ポリオルガノシロキサン化合物を製造するための高分子開始剤としての、請求項1~7のいずれか1項に記載の式VIII式中、bは0であるの化合物の使用。化粧料組成物もしくは医薬組成物またはボディケア組成物を製造するための、請求項1~7のいずれか1項に記載の化合物の使用。請求項1~7のいずれか1項に記載の少なくとも1種の化合物と、この化合物と異なる少なくとも1種の成分とを含む組成物。ヘアトリートメント組成物またはヘアアフタートリートメント組成物であることを特徴とする、請求項14に記載の組成物。本発明の目的は、従来技術の1つ以上の欠点を有していないポリシロキサンブロックコポリマーの製造方法を提供することであった。驚くべきことに、この目的は、少なくとも1つのエチレン性不飽和結合を有するポリオルガノシロキサンXVIをアルコキシアミンVIと反応させて、式VIIIのポリオルガノシロキサン化合物を得る工程を有するポリオルガノシロキサン化合物の製造方法により達成できることが分かった。従って、本発明は、式VIII:{式中、Aは、ポリシロキサンブロックであり、Lは、2価の有機基であり、G=-O-、-S-、-CR3OH-CHR3-O-、-NR3-式中、R3は、他のものと独立して、水素または1~18個の炭素原子の1価の置換または非置換、直鎖または分枝状の基であるであり、R1は、同一であるかまたは異なり、1~3個の炭素原子の直鎖または分枝状のアルキル基、好ましくはCH3であり、R2は、水素原子、1~8個の炭素原子の直鎖または分枝状のアルキル基、フェニル基、Li、NaもしくはKなどのアルカリ金属、またはNH4、NR5R6R7R8式中、R5、R6、R7およびR8は、互いに独立して、HまたはC1~C40アルキル基であるなどのアンモニウムであり、好ましくはR2はHであり、SG1は、式IIに対応し、Bは、ラジカル重合したモノマーから構成されるブロックポリマーであり、b=0または1であり、mは、1~50の整数である}のポリオルガノシロキサン化合物、それらの使用、およびこれらのポリシロキサンブロックコポリマーを含有する組成物を提供する。本発明は、同様に、A式A[L-G-CO-CH=CH2]m{式中、Aはポリシロキサンブロックであり、Lは2価の有機基であり、G=-O-、-S-、-CR3OH-CHR3-O-、-NR3-式中、R3は水素または1~18個の炭素原子の1価の置換または非置換、直鎖または分枝状の基であるであり、mは1~50の整数である}の少なくとも一不飽和の化合物を、式VIの少なくとも1種類のアルコキシアミン{式中、R1は1~3個の炭素原子の直鎖もしくは分枝状のアルキル基であり、R2は水素原子、1~8個の炭素原子の直鎖または分枝状のアルキル基、フェニル基、Li、NaもしくはKなどのアルカリ金属、またはNH4、NR5R6R7R8式中、R5、R6、R7およびR8は、互いに独立して、HまたはC1~C40アルキル基であるなどのアンモニウムであり、好ましくはR2はHである}と反応させる工程、および任意選択により、BAで得ることができるシロキサン含有ポリアルコキシアミンをラジカル重合性モノマーMと反応させる工程、を含むことを特徴とする、本発明のポリシロキサンブロックコポリマーの製造方法を提供する。本発明の方法により、目的に応じて製造されるシロキサン含有ブロックコポリマーの効率的且つ経済的な合成経路が可能となる。従来技術の方法の欠点は、原料を容易に入手できないかまたはシロキサン部分を限られた範囲内でしか変えられず、それにより特性を目的に応じて調整できないため、これらのブロックコポリマーの幅広い有用性が妨げられることである。さらに、ATRPにより構成されたブロックコポリマーでは、精製のために追加の工程段階が必要となる。本発明の方法を使用すると、シロキサン部分を広く変化させることができ、得られる生成物を幅広く、例えば、化粧料配合物およびボディケア配合物の分野に、とりわけヘアケアに使用することができる。以下、本発明のポリシロキサンブロックコポリマー、それらの製造方法、およびそれらの使用について例を挙げて説明するが、本発明はこれらの例示的実施形態に限定されるものではない。範囲、一般式、または化合物の種類を以下に記載する場合、これらは、明記した対応する範囲または化合物群だけでなく、個々の値範囲または化合物を抜き出すことにより得ることができる全ての部分範囲および化合物の部分群も包含するものとする。本明細書の文脈で文献を引用する場合、その内容全体が本発明の開示の一部を形成するものとする。パーセントで表すデータが以下に記載されている場合、これらは、特記しない限り重量パーセントである。平均値が以下に記載されている場合、特記しない限りこれらは数平均である。本発明の式VIIIのポリオルガノシロキサン化合物は、Aが、m価のポリオルガノシロキサン基であり、Lが、2価の有機基であり、G=-O-、-S-、-CR3OH-CHR3-O-、-NR3-式中、R3は他のものと独立して、水素または1~18個の炭素原子の1価の置換または非置換、直鎖または分枝状の有機基であるであり、R1が、同一であるかまたは異なり、1~3個の炭素原子の直鎖または分枝状のアルキル基、好ましくはCH3であり、R2が、水素原子、または1~8個の炭素原子の直鎖もしくは分枝状のアルキル基、フェニル基、Li、NaもしくはKなどのアルカリ金属陽イオン、またはNH4、NR5R6R7R8式中、R5、R6、R7およびR8は、互いに独立して、HまたはC1~C40アルキル基であるなどのアンモニウムであり、好ましくは水素原子であり、SG1が、式IIの基であり、Bが、ラジカル重合性または重合したモノマーから構成されるポリマーブロックであり、b=0または1であり、mが、1~50、好ましくは2~10の整数、最も好ましくは2、3または4である、ことを特徴とする。好ましいポリオルガノシロキサン化合物は、R1=メチル、および/またはR2=水素、および/またはG=酸素のものである。特に好ましいポリオルガノシロキサン化合物は、R1=メチル、およびR2=水素、およびG=酸素のものである。本発明のポリオルガノシロキサン化合物中、単位Aは、好ましくは式IX式中、jは、0~10、好ましくは<5の数、特に好ましくは0であり、kは、1~500、好ましくは1~250、特に好ましくは1~100の数であり、Rfは、同一のまたは異なるRg基またはビルディングブロックLへの結合であるが、但し、m個のRf基はビルディングブロックLへの結合であるものとし、Rgは、1~18個の炭素原子、好ましくは1~6個の炭素原子の置換または非置換のアルキル基、特に好ましくはメチル基またはアリール基、好ましくはフェニル基であるのポリシロキサン基である。ポリシロキサン化合物は、それらのポリマーの性質のため、本質的に統計学的法則により分布が制御された混合物の形態で存在することが当業者に知られている。従って、指数jおよびkの値は平均値である。L基は、好ましくは-Ox-L’-基式中、L’はGに結合しており、炭素原子1~60、好ましくは1~20個の炭素原子、特に好ましくは3~10個の炭素原子の非分枝状または分枝状、置換または非置換の有機基であり、x=0または1であるである。L’基は、両側とも炭素原子に結合している2価の基、例えば、-O-、-COO-、CONRp、NRpCOまたは-CO-式中、Rpは、1~18個の炭素原子の1価の置換または非置換、直鎖または分枝状の基であるなどにより中断されていてもよい。特に好ましいポリオルガノシロキサン化合物は、Lが3~10個の炭素原子の直鎖非分枝状炭化水素基、好ましくはCH2-CH2-CH2-基または-CH2-CH24-CH2-基のものである。本発明のポリオルガノシロキサン化合物を高分子開始剤として使用する場合、bが0であることが有利となり得る。本発明のポリオルガノシロキサン化合物を化粧料組成物または医薬組成物またはボディケア組成物の製造に使用するためには、bが1であることが好ましい場合がある。ブロックBを構成するためのラジカル重合性モノマーは、全て既知のラジカル重合性モノマーMから選択することができる。本発明のポリオルガノシロキサン化合物では、ポリマーブロックBは、好ましくは、置換または非置換のメタアクリル酸およびこれらの誘導体から選択されるラジカル重合したモノマーMから構成される。好ましく使用されるモノマーMとしては、アクリル酸、メタクリル酸、エタクリル酸、アクリル酸メチル、アクリル酸エチル、アクリル酸n-ブチル、アクリル酸イソブチル、アクリル酸t-ブチル、アクリル酸2-エチルヘキシル、アクリル酸デシル、アクリル酸オクチル、メタクリル酸メチル、メタクリル酸エチル、メタクリル酸n-ブチル、メタクリル酸イソブチル、メタクリル酸t-ブチル、メタクリル酸2-エチルヘキシル、メタクリル酸デシル、メタクリル酸オクチル、エタクリル酸メチル、エタクリル酸エチル、エタクリル酸n-ブチル、エタクリル酸イソブチル、エタクリル酸t-ブチル、エタクリル酸2-エチルヘキシル、エタクリル酸デシル、エタクリル酸オクチル、2,3-ジヒドロキシプロピルアクリレート、2,3-ジヒドロキシプロピルメタクリレート、2-ヒドロキシエチルアクリレート、2-ヒドロキシプロピルアクリレート、3-ヒドロキシプロピルアクリレート、2-ヒドロキシエチルメタクリレート、3-ヒドロキシプロピルメタクリレート、グリセリルモノアクリレート、グリセリルモノメタクリレート、グリセリルモノエタクリレート、グリシジルアクリレート、グリシジルメタクリレート、アクリルアミド、メタクリルアミド、エタクリルアミド、N-メチルアクリルアミド、N,N-ジメチルアクリルアミド、N,N-ジメチルメタクリルアミド、N-エチルアクリルアミド、N-イソプロピルアクリルアミド、N-ブチルアクリルアミド、N-t-ブチルアクリルアミド、N,N-ジ-n-ブチルアクリルアミド、N,N-ジエチルアクリルアミド、N-オクチルアクリルアミド、N-オクタデシルアクリルアミド、N,N-ジエチルアクリルアミド、N-フェニルアクリルアミド、N-メチルメタクリルアミド、N-エチルメタクリルアミド、N-ドデシルメタクリルアミド、N,N-ジメチルアミノエチルアクリルアミド、四級化N,N-ジメチルアミノエチルアクリルアミド、N-ジメチルアミノエチルメタクリルアミド、四級化N,N-ジメチルアミノエチルメタクリルアミド、N,N-ジメチルアミノエチルアクリレート、N,N-ジメチルアミノエチルメタクリレート、四級化N,N-ジメチルアミノエチルアクリレート、四級化N,N-ジメチルアミノエチルメタクリレート、2-ヒドロキシエチルアクリレート、2-ヒドロキシエチルメタクリレート、2-ヒドロキシエチルエタクリレート、グリセリルアクリレート、2-メトキシエチルアクリレート、2-メトキシエチルメタクリレート、2-メトキシエチルエタクリレート、2-エトキシエチルアクリレート、2-エトキシエチルメタクリレート、2-エトキシエチルエタクリレート、マレイン酸、マレイン酸のモノエステル、マレイン酸のジエステル、無水マレイン酸、マレイミド、フマル酸、イタコン酸、イタコン酸のモノエステル、イタコン酸のジエステル、無水イタコン酸、クロトン酸、アンゲリカ酸、ジアリルジメチルアンモニウムクロリド、ビニルピロリドン、ビニルイミダゾール、メチルビニルエーテル、メチルビニルケトン、ビニルピリジン、ビニルフラン、スチレン、スチレンスルホネート、アリルアルコール、クエン酸アリル、酒石酸アリル、酢酸ビニル、ビニルアルコール、ビニルカプロラクタムおよびこれらの混合物が含まれる。同様に好適なモノマーMには、少なくとも1つの不飽和炭素-炭素二重結合を有する炭化水素、好ましくは、スチレン、α-メチルスチレン、t-ブチルスチレン、ブタジエン、イソプレン、シクロヘキサジエン、エチレン、プロピレン、1-ブテン、2-ブテン、イソブテン、p-メチルスチレンおよびこれらの混合物から選択されるものがある。特に非常に好ましい実施形態では、モノマーMは、メタアクリル酸およびこれらの誘導体、特に、アクリル酸メチル、メタクリル酸メチル、アクリル酸n-ブチル、メタクリル酸n-ブチル、N,N-ジメチルアミノエチルアクリレート、N,N-ジメチルアミノエチルメタクリレート、2-ヒドロキシエチルメタクリレートまたは式XIII式中、指数oは、好ましくは0より大きく、好ましくは10~15であり、Rr=CH3、およびRs=メチルであり、特に好ましくは、指数oおよびpは0より大きいのモノマー、およびこれらの混合物を含む群から選択されるモノマーを50~99重量、好ましくは75~95重量と、少なくとも1つの不飽和炭素-炭素二重結合を有する炭化水素、好ましくはスチレン、α-メチルスチレン、t-ブチルスチレン、ブタジエン、イソプレン、シクロヘキサジエン、エチレン、プロピレン、1-ブテン、2-ブテン、イソブテン、p-メチルスチレンおよびこれらの混合物から選択されるものを1~50重量、好ましくは5~25重量有するモノマーの混合物である。ポリマーブロックBは、好ましくは、数平均分子量1000g/mol~200000g/mol、好ましくは数平均分子量4000g/mol~120000g/mol、特に好ましくは4000g/mol~75000g/molである。特に好ましくは、ポリマーブロックBは、好ましくは数平均分子量1000g/mol~200000g/mol、好ましくは数平均分子量4000g/mol~120000g/mol、特に好ましくは数平均分子量4000g/mol~75000g/molのポリメタアクリレートブロックである。本発明のポリオルガノシロキサン化合物は、bが1の場合、好ましくは数平均分子量2000g/mol~1000000g/mol、好ましくは5000g/mol~500000g/mol、特に非常に好ましくは10000g/mol~250000g/molである。本発明のポリオルガノシロキサン化合物は、様々な方法で製造することができる。好ましくは、本発明のポリオルガノシロキサン化合物は、以下に記載する本発明の方法で得ることができる。本発明のポリオルガノシロキサン化合物を製造するための本発明の方法は、A式XVIの少なくとも一不飽和の化合物A[L-G-CO-CH=CH2]mXVIを、式VIの少なくとも1種類のアルコキシアミンと反応させて、高分子開始剤VIIIa式中、R1、R2、A、L、Gおよびmは前述の通りであるを得る工程、および任意選択により、B高分子開始剤VIIIaを少なくとも1種類のラジカル重合性モノマーMと反応させる工程、を含むことを特徴とする。工程A式A[L-G-CO-CH=CH2]mの不飽和化合物として、式A[L-G-CO-CH=CH2]mを満足する少なくとも一不飽和の化合物を全て使用することが可能である。式A[L-G-CO-CH=CH2]mの少なくとも一不飽和の化合物は、例えば、まず、好適なビニル性不飽和化合物Vをポリシロキサンの反応基と、例えば、求核置換反応で反応させることにより得ることができる。この反応に使用されるポリシロキサンは、好ましくはO、NまたはS原子を有し、これらの原子の求核攻撃に好適な少なくとも1つの官能基を有するポリシロキサンである。式A[L-G-CO-CH=CH2]mの少なくとも一不飽和のポリシロキサンの製造に使用されるポリシロキサンは、直鎖、分枝状または多分枝状であってもよいが、但し、それらは前述の少なくとも1つの基で官能化されているものとする。式IXa{式中、bは、0~10、好ましくは<5の数、好ましくは0であり、aは、1~500、好ましくは1~250、好ましくは1~100の数であり、Rfは、同一のまたは異なるRm基またはRn基であるが、但し、少なくとも1つのRf基はRn基であり、Rmは、1~18個の炭素原子、好ましくは1~6個の炭素原子のアルキル基、またはアリール基、好ましくはフェニルであり、Rm基は置換されていてもまたは置換されていなくてもよく、Rnは、一般式X-Ox-L’-YXの基であり、x=0または1、好ましくは0であり、L’は、1~60個の炭素原子、好ましくは1~20個の炭素原子、特に好ましくは3~10個の炭素原子の2価の、任意選択により分枝状、置換または非置換の炭化水素基であり、Yは、-OH、-SH、-NH2、NHR3、および式中、R3は、他のものと独立して、1~18個の炭素原子の1価の置換または非置換、直鎖または分枝状の基であるを含む群から選択される}のポリシロキサンから選択されるポリシロキサンを使用することが好ましい。2価のL’基は、例えば、-O-、-COO-、CONR4、NR4CO、または-CO-式中、R4は、1~18個の炭素原子の1価の置換または非置換、直鎖または分枝状の基であるなどの両側が炭素原子に結合している2価の基により中断されていてもよい。好適なビニル性不飽和化合物Vとして、少なくとも1つのCOX’基式中、X’は、ポリシロキサンの官能基のO、NまたはS原子による求核攻撃で置換することができる脱離基であるを含み、且つラジカル付加で式VIIIのアルコキシアミンを付加することができる少なくとも1つのビニル性二重結合を含有する化合物を使用することが好ましい。好適なビニル性不飽和化合物として、式XI:CH2=CH-COX’XI式中、X’は脱離基であるの化合物を使用することが好ましい。好ましくは、脱離基はハロゲン原子F、Cl、BrもしくはIまたはOH-基またはR’O-基式中、R’はアルキル基であるである。特に非常に好ましくは、X’はOH-基である。特に好ましくは、アクリル酸が、式A[L-G-CO-CH=CH2]mの少なくとも一不飽和のポリシロキサンの製造に好適なビニル性不飽和化合物として使用される。官能性ポリシロキサンと好適なビニル性不飽和化合物との求核置換反応は、このような反応に典型的な、当業者に周知の反応条件で行われてもよい。工程段階Aにおける実際の反応には、式A[L-G-CO-CH=CH2]mの少なくとも一不飽和のポリシロキサンを式VIII{式中、R1は1~3個の炭素原子の直鎖または分枝状のアルキル基であり、R2は水素原子、1~8個の炭素原子の直鎖または分枝状のアルキル基、フェニル基、Li、NaもしくはKなどのアルカリ金属陽イオンまたはNH4、NR5R6R7R8式中、R5、R6、R7およびR8は、互いに独立して、HまたはC1~C40アルキル基であるなどのアンモニウムであり、好ましくはR2はHである}の少なくとも1種類のアルコキシアミンと反応させ、シロキサン含有ポリアルコキシアミンを得ることが含まれる。特に非常に好ましくは、式VIII式中、R1=CH3、およびR2=Hであるのアルコキシアミンを使用する。このようなアルコキシアミンの1つは、例えば、BlocBuilder登録商標MAの商標名でArkemaにより販売されている。ここでは、式A[L-G-CO-CH=CH2]mの少なくとも一不飽和のポリシロキサンとアルコキシアミンとの反応は、溶媒なしで行ってもよいし、または1種類の溶媒もしくは2種類以上の溶媒の混合物の存在下で行ってもよい。溶媒は、好ましくは、水、アルコール例えば、エタノール、n-プロパノール、イソプロパノール、n-ブタノール、2-ブタノール、tert-ブタノール、ペンタノール、ヘキサノール、ヘプタノール、オクタノール、シクロヘキサノールなど、芳香族溶媒、塩素化および/またはフッ素化溶媒、エーテル例えば、テトラヒドロフラン、1,4-ジオキサンなど、有機エステル例えば、酢酸ブチル、酢酸エチル、酢酸プロピルなど;ケトン、好ましくはエチルメチルケトン、アセトン;脂肪族炭化水素、好ましくはペンタン、ヘキサン、および他の極性非プロトン性溶媒を含む群から選択される。工程Aの反応は、大気圧、大気圧より低い圧力または大気圧より高い圧力で、好ましくは大気圧で行うことができる。工程Aの反応は、好ましくは0°C~90°C、好ましくは0°C~80°C、特に好ましくは25°C~80°C未満の温度で行う。式VIIIのアルコキシアミン対式A[L-G-CO-CH=CH2]mの不飽和ポリシロキサンのモル比は、好ましくは1~1.5m、好ましくはm~1.25mである。工程Aの反応は、好ましくは窒素、希ガス、CO2またはガス状炭化水素例えば、メタンなど、またはこれらの混合物を含む群から選択される保護ガス下で行われる。保護ガスとして窒素を用いて反応を行うことが特に好ましい。工程Aの反応を溶媒または溶媒混合物中で行う場合、任意選択による工程段階Bの前に、任意選択により、蒸留または当業者に通常の別の方法で溶媒を除去してもよく、溶媒または溶媒混合物を除去する温度は、90°C、好ましくは80°Cを超えない。これは、例えば、蒸留中の圧力を適切に調節することにより達成することができる。工程B工程Bで使用することができるラジカル重合性モノマーMは全て好適なモノマーである。好ましくは、工程Bではエチレン性不飽和モノマーを使用する。重合性polymerizableとは、本発明に記載のように、ニトロキシドを用いた制御ラジカル重合を使用して重合することができるモノマーを意味するものと理解される。好ましくは、ニトロキシドを用いた制御ラジカル重合で、ポリマー鎖長およびポリマー構造を公知のように制御することができ、モル質量分布の多分散度モル質量の数平均に対するモル質量の重量平均の比に関して狭い分布を有するポリマーを得ることが可能である。エチレン性ethylenically不飽和モノマーは、少なくとも1つの重合可能な炭素-炭素二重結合を含むモノマーを意味するものと理解され、二重結合は、一置換、二置換、三置換、または四置換されていてもよい。個々のモノマーまたはモノマーの混合物を使用することが可能である。モノマーは、好ましくは、ポリシロキサンブロックコポリマーの所望の物理的および化学的特性に対応するように選択される。重合に使用することができる好ましいエチレン性不飽和モノマーMは、式XIIHR9C=CR10COG’XIIのものであり、式中、R9基およびR10基は、互いに独立して、水素、非分枝状または分枝状のC1~C10アルキル基、メトキシ基、エトキシ基、2-ヒドロキシエトキシ基、2-メトキシエチル基および2-エトキシエチル基を含む群から選択することができる。G’基は-ヒドロキシ、-OM1/v、-OR11、-NH2、-NHR11および-NR11R12を含む群から選択することができ、式中、Mは、アルカリ金属イオン、アルカリ土類金属イオンなどの金属イオン、アンモニウムイオン、置換アンモニウムイオンモノ、ジ-、トリ-またはテトラアルキルアンモニウムイオンなどからなる群から選択されるv価の対イオンであり、各R11基およびR12基は、水素、ならびにヒドロキシ、アミノ、C1~C3アルコキシ、C1~C3アルキルアミノ、およびジC1~C3アルキルアミノを含む群から選択される1つ以上の基で任意選択により置換されたC1~C40の直鎖または分枝状のアルキル鎖、ポリエーテル基、ポリエーテルアミン基、例えば、N,N-ジメチルアミノエチル、2-ヒドロキシエチル、2-メトキシエチル、および2-エトキシエチルを含む群から独立して選択することができる。また、モノマーの非限定的な代表例としては、保護されたまたは保護されていないアクリル酸およびメタクリル酸、ならびにこれらの酸の塩およびエステルおよびアミドが含まれる。塩は、任意の所望の金属、アンモニウム、または置換アンモニウム対イオンから誘導することができる。エステルは、C1~C40の直鎖、C3~C40の分枝状のアルキル鎖、またはC3~C40の炭素環式アルコールから、2~8個の炭素原子及び2~8個のヒドロキシ基を含む多官能性アルコールから、アミノアルコールおよびポリエチレングリコールもしくはポリプロピレングリコールまたは他のポリエーテル基、ならびにヒドロキシ基官能化ポリエーテル非限定的な例としては、エチレングリコール、プロピレングリコール、ブチレングリコール、ヘキシレングリコール、グリセロールおよび1,2,6-ヘキサントリオールが含まれるから、アミノアルコール非限定的な例としては、アミノエタノール、ジメチルアミノエタノール、ジエチルアミノエタノールおよびこれらの四級化生成物が含まれるまたはエーテルアルコール例えば、メトキシエタノールもしくはエトキシエタノールなどから誘導することができる。アミドは、置換されていなくてもよいし、N-アルキル-もしくはN-アルキルアミノ-一置換であっても、またはN,N-ジアルキル-もしくはN,N-ジアルキルアミノ-二置換であってもよく、アルキル基またはアルキルアミノ基は、C1~C40の直鎖またはC3~C40の分枝状、またはC3~C40の環状の単位から誘導される。さらに、アルキルアミノ基は、四級化されていてもよい。同様に使用できるモノマーは、保護されたおよび/または保護されていないアクリル酸および/またはメタクリル酸、これらの塩、エステルおよびアミドであり、アクリル酸および/またはメタクリル酸の2位または3位は互いに独立して置換されていてもよい。置換基は、C1~C4のアルキル基、ヒドロキシ、-CNおよび-COOHを含む群から選択することができ、例えば、メタクリル酸、エタクリル酸および3-シアノアクリル酸となる。前述のようなこれらの置換アクリル酸およびメタクリル酸の塩、エステルおよびアミドも同様に使用することができる。さらに、使用することができるモノマーMとしては、1~40個の炭素原子の直鎖カルボン酸、3~40個の炭素原子の分枝状カルボン酸または3~40個の炭素原子の炭素環式カルボン酸のビニルおよびアリルエーテル、少なくとも1つのビニルまたはアリル基で置換されたピリジン例えば、ビニルピリジンまたはアリルピリジン、少なくとも1つの不飽和炭素-炭素二重結合を有する炭化水素例えば、スチレン、α-メチルスチレン、t-ブチルスチレン、ブタジエン、イソプレン、シクロヘキサジエン、エチレン、プロピレン、1-ブテン、2-ブテン、イソブテン、p-メチルスチレンおよびこれらの混合物が含まれる。好ましくは、使用されるラジカル重合性モノマーMとしては、置換または非置換メタアクリル酸またはこれらの誘導体がある。好ましく使用されるモノマーMとしては、アクリル酸、メタクリル酸、エタクリル酸、アクリル酸メチル、アクリル酸エチル、アクリル酸n-ブチル、アクリル酸イソブチル、アクリル酸t-ブチル、アクリル酸2-エチルヘキシル、アクリル酸デシル、アクリル酸オクチル、メタクリル酸メチル、メタクリル酸エチル、メタクリル酸n-ブチル、メタクリル酸イソブチル、メタクリル酸t-ブチル、メタクリル酸2-エチルヘキシル、メタクリル酸デシル、メタクリル酸オクチル、エタクリル酸メチル、エタクリル酸エチル、エタクリル酸n-ブチル、エタクリル酸イソブチル、エタクリル酸t-ブチル、エタクリル酸2-エチルヘキシル、エタクリル酸デシル、エタクリル酸オクチル、2,3-ジヒドロキシプロピルアクリレート、2,3-ジヒドロキシプロピルメタクリレート、2-ヒドロキシエチルアクリレート、2-ヒドロキシプロピルアクリレート、3-ヒドロキシプロピルアクリレート、2-ヒドロキシエチルメタクリレート、3-ヒドロキシプロピルメタクリレート、グリセリルモノアクリレート、グリセリルモノメタクリレート、グリセリルモノエタクリレート、グリシジルアクリレート、グリシジルメタクリレート、アクリルアミド、メタクリルアミド、エタクリルアミド、N-メチルアクリルアミド、N,N-ジメチルアクリルアミド、N,N-ジメチルメタクリルアミド、N-エチルアクリルアミド、N-イソプロピルアクリルアミド、N-ブチルアクリルアミド、N-t-ブチルアクリルアミド、N,N-ジ-n-ブチルアクリルアミド、N,N-ジエチルアクリルアミド、N-オクチルアクリルアミド、N-オクタデシルアクリルアミド、N,N-ジエチルアクリルアミド、N-フェニルアクリルアミド、N-メチルメタクリルアミド、N-エチルメタクリルアミド、N-ドデシルメタクリルアミド、N,N-ジメチルアミノエチルアクリルアミド、四級化N,N-ジメチルアミノエチルアクリルアミド、N-ジメチルアミノエチルメタクリルアミド、四級化N,N-ジメチルアミノエチルメタクリルアミド、N,N-ジメチルアミノエチルアクリレート、N,N-ジメチルアミノエチルメタクリレート、四級化N,N-ジメチルアミノエチルアクリレート、四級化N,N-ジメチルアミノエチルメタクリレート、2-ヒドロキシエチルアクリレート、2-ヒドロキシエチルメタクリレート、2-ヒドロキシエチルエタクリレート、グリセリルアクリレート、2-メトキシエチルアクリレート、2-メトキシエチルメタクリレート、2-メトキシエチルエタクリレート、2-エトキシエチルアクリレート、2-エトキシエチルメタクリレート、2-エトキシエチルエタクリレート、マレイン酸、マレイン酸のモノエステル、マレイン酸のジエステル、無水マレイン酸、マレイミド、フマル酸、イタコン酸、イタコン酸のモノエステル、イタコン酸のジエステル、無水イタコン酸、クロトン酸、アンゲリカ酸、ジアリルジメチルアンモニウムクロリド、ビニルピロリドン、ビニルイミダゾール、メチルビニルエーテル、メチルビニルケトン、ビニルピリジン、ビニルフラン、スチレン、スチレンスルホネート、アリルアルコール、クエン酸アリル、酒石酸アリル、酢酸ビニル、ビニルアルコール、ビニルカプロラクタム、式XIIIのモノマー、{式中、Dは一般式XIV-C2H4OoC3H6OpC4H8OqC12H24OrC8H8Os-XIV式中、o、p、q、rおよびsは、互いに独立して、0~100の整数であるが、但し、opqrsの合計≧1となるものとし、指数o、p、q、rおよびsの2つ以上が>0の場合、一般式XIVは、ランダムオリゴマー、ブロックオリゴマー、またはグラジエントオリゴマーであるの2価の基であり、Rrは互いに独立してHまたはアルキルであり、Rsは、H、アルキル、好ましくはC1~C3アルキル、好ましくはメチルである}および前述のモノマーの混合物が含まれる。アクリル酸メチル、アクリル酸エチル、アクリル酸n-ブチル、アクリル酸イソブチル、アクリル酸t-ブチル、アクリル酸2-エチルヘキシル、アクリル酸デシル、アクリル酸オクチル、メタクリル酸メチル、メタクリル酸エチル、メタクリル酸n-ブチル、メタクリル酸イソブチル、メタクリル酸t-ブチル、メタクリル酸2-エチルヘキシル、メタクリル酸デシル、メタクリル酸オクチル、N-オクチルアクリルアミド、2-メトキシエチルアクリレート、2-ヒドロキシエチルアクリレート、N,N-ジメチルアミノエチルアクリレート、N,N-ジメチルアミノエチルメタクリレート、2-ヒドロキシエチルメタクリレートまたは式XIII式中、指数oは好ましくは0より大きく、好ましくは10~15であり、Rr=CH3、およびRs=メチルであるのモノマー、およびこれらの混合物を含む群から選択されるモノマーが特に好ましい。アクリル酸メチル、メタクリル酸メチル、アクリル酸n-ブチル、メタクリル酸n-ブチル、N,N-ジメチルアミノエチルアクリレート、N,N-ジメチルアミノエチルメタクリレート、2-ヒドロキシエチルメタクリレート、または式XIII式中、指数oは好ましくは0より大きく、好ましくは10~15であり、Rr=CH3、およびRs=メチルであり、特に好ましくは指数oおよびpは0より大きいのモノマー、およびこれらの混合物を含む群から選択されるモノマーを使用することが特に非常に好ましい。特に非常に好ましい実施形態の1つでは、メタアクリル酸またはこれらの誘導体、特に、アクリル酸メチル、メタクリル酸メチル、アクリル酸n-ブチル、メタクリル酸n-ブチル、N,N-ジメチルアミノエチルアクリレート、N,N-ジメチルアミノエチルメタクリレート、2-ヒドロキシエチルメタクリレートまたは式XIII式中、指数oは、好ましくは0より大きく、好ましくは10~15であり、Rr=CH3、およびRs=メチルであり、特に好ましくは、指数oおよびpは0より大きいのモノマー、およびこれらの混合物を含む群から選択されるモノマーを50~99重量、好ましくは75~95重量と、少なくとも1つの不飽和炭素-炭素二重結合を有する炭化水素、好ましくはスチレン、α-メチルスチレン、t-ブチルスチレン、ブタジエン、イソプレン、シクロヘキサジエン、エチレン、プロピレン、1-ブテン、2-ブテン、イソブテン、p-メチルスチレンおよびこれらの混合物から選択されるものを1~50重量、好ましくは5~25重量有するモノマーの混合物を使用する。工程Bの重合は、希釈剤なしで行ってもよいし、または溶液中で行ってもよい。工程Bの重合は、乳化重合、ミニエマルジョン重合もしくはマイクロエマルジョン重合または懸濁重合として行ってもよい。工程段階Bで溶媒または溶媒混合物を使用する場合、水、アルコール例えば、エタノール、n-プロパノール、イソプロパノール、n-ブタノール、2-ブタノール、tert-ブタノール、ペンタノール、ヘキサノール、ヘプタノール、オクタノール、シクロヘキサノールなど、芳香族溶媒、塩素化および/またはフッ素化溶媒、エーテル例えば、テトラヒドロフラン、1,4-ジオキサンなど、有機エステル例えば、酢酸ブチル、酢酸エチル、酢酸プロピルなど;ケトン、好ましくはエチルメチルケトン、アセトン;エーテル;脂肪族炭化水素、好ましくはペンタン、ヘキサン、および他の極性非プロトン性溶媒を含む群から選択される溶媒を使用することが好ましい。ここでは溶媒または溶媒混合物の量は、モノマーMおよび高分子開始剤VIIIaの使用量に基づいて、5~95重量、好ましくは10~75重量、特に非常に好ましくは20~50重量である。工程Bの反応は、大気圧、大気圧より低い圧力または大気圧より高い圧力で、好ましくは大気圧で行うことができる。本発明の方法の任意選択による工程Bの温度は、好ましくは70°C以上、特に好ましくは80°C以上である。工程Bの反応は、好ましくは窒素、希ガス、CO2またはガス状炭化水素例えば、メタンなど、またはこれらの混合物を含む群から選択される保護ガス下で行われる。保護ガスとして窒素を用いて反応を行うことが特に好ましい。式VIII式中、bは0ではないのポリオルガノシロキサンブロックコポリマーを製造するための高分子開始剤として、式VIII式中、bは0であるの本発明の化合物を使用することが有利な場合がある。式VIIIの本発明のポリオルガノシロキサン化合物は様々な用途が可能である。特に、式VIIIの本発明のポリオルガノシロキサン化合物は、化粧料組成物もしくは医薬組成物またはボディケア組成物の製造に使用することができる。式VIIIの少なくとも1種類の本発明のポリオルガノシロキサン化合物と、この化合物と異なる少なくとも1種類の成分、例えば、化粧料組成物もしくは医薬組成物またはボディケア組成物に好適な担体とを含む組成物。本発明の組成物は、例えば、化粧料組成物もしくは医薬組成物またはボディケア組成物であってもよい。好ましくは、本発明の組成物は、式VIIIの少なくとも1種類の本発明のオルガノポリシロキサン化合物を、配合物の全質量に基づいて0.01質量~20質量、好ましくは0.05質量~10質量、特に好ましくは0.1質量~3質量含む。本発明の組成物は、例えば、ヘアトリートメント用に、ヘアトリートメント組成物用のコンディショナーとして、ヘアアフタートリートメント組成物として、および毛髪構造を改善するために使用することができる。特に、本発明の組成物は、ヘアトリートメント用に、特にヘアコンディショナーとしての用途に使用することができる。しかし、本発明のオルガノポリシロキサン化合物は、例えば、ヘアスプレー組成物、ヘアスタイリング組成物、ムース、ジェル、ローション、スプレー、シャンプー、リンス、ハンドローションおよびボディーローション、顔用保湿剤、日焼けクリーム、ニキビ防止用配合物、アンチエイジング配合物、局所鎮痛剤、およびマスカラなどの広範囲の様々なタイプの製品に使用することもできるが、これら列挙は例示を目的とするものであって、全てを網羅するものではない。このような製品の配合に必要な担体物質および他の成分は製品の種類によって変わり、当業者はそれを容易に選択することができる。本発明の組成物中に存在し得る幾つかの可能な担体物質および他の成分について以下に記載する。担体物質:本発明の組成物は、例えば、化粧料組成物もしくは医薬組成物またはボディケア組成物に使用するのに、特に毛髪に使用するのに好適な担体または異なる担体の混合物を含むことができる。配合物中の担体の含有量は、0.5重量~99.5重量、好ましくは5.0重量~99.5重量、特に好ましくは10.0重量~98重量である。毛髪に使用するのに好適なという表現は、担体が毛髪に損傷を与えない、毛髪の美的外観に悪影響を及ぼさない、または下にある頭皮に炎症を生じさせないことを意味する。本発明のヘアケア組成物の用途に好適な担体としては、例えば、ヘアスプレー、ムース、トニック、ジェル、シャンプー、コンディショナーまたはリンスに使用されるものが含まれる。好適な担体の選択は、使用されるブロックコポリマー、および配合された製品が被塗布面に残留するのか例えば、ヘアスプレー、ムース、トニックもしくはジェル、または塗布後に元のように洗い流されるのか例えば、シャンプー、コンディショナー、リンスに依存する。使用される担体としては、組成物、とりわけヘアケア用組成物に通常使用される様々な化合物を含むことができる。担体は、使用されるコポリマーを溶解または分散させるために溶媒を含むことができ、水、C1~C6のアルコール、1~10個の炭素原子のアルキル基を有する酢酸アルキル、およびこれらの混合物が好ましい。担体は、アセトン、炭化水素例えば、イソブタン、ペンタン、ヘキサン、デセンなど、ハロゲン化炭化水素例えば、フレオンなどおよび揮発性シリコーン誘導体例えば、シクロメチコンなどなどの他の様々な物質を含むことができる。配合物が、例えば、ヘアスプレー、トニック、ジェルまたはムースなどのヘアケア組成物である場合、好ましい溶媒としては、水、エタノール、揮発性シリコーン誘導体およびこれらの混合物が含まれる。このような混合物中に使用される溶媒は、互いに混和性であってもまたは不混和性であってもよい。ムースおよびエアゾールヘアスプレーも同様に、物質をフォームとしてムースの場合または細かく均一なスプレーとしてエアゾールヘアスプレーの場合塗布するために、従来の任意の噴射剤を含むことができる。好適な噴射剤の例としては、トリクロロフルオロメタン、ジクロロジフルオロメタン、ジフルオロエタン、ジメチルエーテル、プロパン、n-ブタン、もしくはイソブタン、またはこれらの混合物を含む群から選択される物質が含まれる。低粘度のトニックまたはヘアスプレー製品は、乳化剤を含むこともできる。好適な乳化剤の例としては、非イオン性界面活性剤、陽イオン性界面活性剤、陰イオン性界面活性剤、またはこれらの混合物が含まれる。このような乳化剤を使用する場合、組成物は乳化剤を0.01~7.5の濃度で含む。噴射剤の含有量は必要に応じて調節することができるが、一般にムース組成物では3~30であり、エアゾールヘアスプレーでは15~50である。スプレーに好適な容器は当業者に周知であり、従来の非エアゾールポンプスプレー、即ちアトマイザー、前述のような噴射剤を収容するエアゾール容器または缶、および噴射剤として圧縮空気を使用したポンプエアゾール容器が含まれる。本発明のヘアケア組成物がコンディショナーまたはリンスである場合、担体は、非常に様々なコンディショニング化合物を含むことができる。ヘアケア組成物がシャンプーである場合、担体は、界面活性剤、懸濁助剤および増粘剤を含むことができる。担体は、様々な外観を呈することができ、例えば、担体は、例えば、水中油型エマルジョン、油中水型エマルジョン、水中油中水型およびシリコーン中水中油型エマルジョンを含むエマルジョンであってもよい。エマルジョンの粘度は、100cps~200000cpsの範囲に及んでもよい。これらのエマルジョンは、機械式ポンプ容器または通常の噴射剤を収容する加圧エアゾール容器を使用してスプレーしてもよい。担体は、ムースの形態で塗布されてもよい。他の好適な局所用担体としては、油、アルコール、およびシリコーンなどの非水性液体溶媒例えば、鉱油、エタノール、イソプロパノール、ジメチコン、およびシクロメチコン等、水性液体単相溶媒例えば、水/アルコール溶媒系、ならびにこれらの非水性液体溶媒および水性液体単相溶媒の増粘性変種例えば、好適なガム、ワックス、樹脂、ポリマー、塩および類似の物質を添加することにより、固体または半固体物質となるまで溶媒の粘度を増加させたものが含まれる。その他の成分:その他の非常に様々な成分を本発明の組成物、とりわけ本発明の化粧料組成物およびボディケア組成物に使用することができる。可能な成分は、例えば、独国特許出願公開第102008001786号に列記されている。例としては、とりわけ、以下のものが含まれるが、これらに限定されるものではない:-日焼け止め剤、例えば、p-メトキシ桂皮酸2-エチルヘキシル、2-エチルN,N-ジメチル-p-アミノベンゾエート、p-アミノ安息香酸、2-フェニルベンズイミダゾール-5-スルホン酸、オクトクリレン、オキシベンゾン、サリチル酸ホモメンチル、サリチル酸オクチル、4,4’-メトキシ-t-ブチルジベンゾイルメタン、4-イソプロピルジベンゾイルメタン、3-ベンジリデンカンファー、3-4-メチルベンジリデンカンファー、二酸化チタン、酸化亜鉛、シリカ、酸化鉄およびこれらの混合物など。-フケ防止有効成分、例えば、ビス2-ピリジルチオ亜鉛1,1’-ジオキサイド、ピロクトン、二硫化セレン、イオウ、およびコールタールなど。-ヘアケア組成物用のコンディショニング剤、例えば、炭化水素、液状シリコーン、および陽イオン性物質など。炭化水素は非分枝状であってもまたは分枝状であってもよく、10~16個の炭素原子、好ましくは12~16個の炭素原子である。好適な炭化水素の例としては、デカン、ドデカン、テトラデカン、トリデカン、およびこれらの混合物がある。シリコーン含有コンディショニング剤の例としては、とりわけ環状または直鎖のポリジメチルシロキサン、フェニル-およびアルキルフェニルシリコーンならびにシリコーンポリオールが含まれる。組成物中に使用できる陽イオン性コンディショニング剤としては、シリコーンを含有する第四級アンモニウム塩、または脂肪酸アミンの塩が含まれる。-ヘアシャンプーおよびコンディショニング組成物用の界面活性剤。シャンプーでは、界面活性剤の含有量は、好ましくは組成物の10~30、特に好ましくは12~25である。コンディショナーでは、界面活性剤の好ましい含有量は約0.2~3である。組成物中に使用できる界面活性剤としては、陰イオン性界面活性剤、非イオン性界面活性剤、双性イオン性界面活性剤、陽イオン性界面活性剤、および両性界面活性剤が含まれる。-カルボン酸基を有する高分子増粘剤。これらの架橋または非架橋ポリマーは、アクリル酸の1種類以上の誘導体、置換アクリル酸の1種類以上の誘導体、これらのアクリル酸および置換アクリル酸の塩およびエステルを含有し、架橋ポリマーの場合、架橋剤は2つ以上の炭素-炭素二重結合を含有する。高分子増粘剤の例としては、カルボマー、アクリレーツ/アクリル酸アルキルC10~C30架橋コポリマーおよびこれらの混合物を含む群から選択されるものがある。本発明の組成物は、カルボン酸基を有する高分子増粘剤を0.025~1、好ましくは0.05~0.75、特に好ましくは0.10~0.50含むことができる。-本発明の組成物に記載の様々な担体物質を乳化するための乳化剤。好適な乳化剤の種類としては、ポリエチレングリコール20ソルビタンモノラウレートポリソルベート20、ポリエチレングリコール5大豆ステロール、ステアレス-20、セテアレス-20、PPG-2メチルグルコースエーテルジステアレート、セテス-10、ポリソルベート80、リン酸セチル、セチルリン酸カリウム、ジエタノールアミンセチルホスフェート、ポリソルベート60、ステアリン酸グリセリル、ステアリン酸PEG-100、およびこれらの混合物が含まれる。乳化剤は、個々にまたは2種類以上の乳化剤の混合物として使用することができる。化粧料組成物またはボディケア組成物は、0.15~10、好ましくは1~7、特に好ましくは1~5の乳化剤含有量を含むことができる。-ビタミンおよびその誘導体例えば、アスコルビン酸、ビタミンE、酢酸トコフェロール、レチノール酸、レチノール、およびレチノイドなど。-陽イオン性ポリマー例えば、陽イオン性グアー誘導体、例えば、JaguarCの商標名でRhonePoulencから入手可能なグアーヒドロキシプロピルトリモニウムクロリドおよびヒドロキシプロピルグアーヒドロキシプロピルトリモニウムクロリド。-防腐剤、酸化防止剤、キレート剤、錯化剤、パール剤、審美的成分estheticcomponents例えば、香料、芳香剤、染料、顔料、毛髪栄養分、および精油など。-当業者には明らかな添加剤さらなる詳細な記載はしない。以下に記載する実施例において本発明を例を挙げて説明するが、本発明は実施例に明記した実施形態に限定されるものではなく、本発明の適用範囲は詳細な説明全体および特許請求の範囲により定められる。ポリジメチルシロキサンジアクリレートの製造は、当該技術分野でおよび当業者に公知である。このような化合物の製造は、例えば、独国特許第3810140号に記載されている。式XV例えば、n=30のポリジメチルシロキサンジアクリレートは、独国特許第3810140号の実施例1と同様に製造される。ここでは、独国特許第3810140号の実施例1に記載の平均式D=30のSiH基含有ポリジメチルシロキサン1molを使用する。ポリジメチルシロキサンジアクリレートn=70または130を得るために、それに応じてSiH基含有シロキサンを使用する。しかし、実施例1の記載と異なり、アリルアルコール2molではなく1-ヘキサノール2molを反応させる。次いで、このようにして得られたヒドロキシ官能性ポリジメチルシロキサンを、実施例1に記載されているのと同様にアクリル酸2molとさらに反応させ、記載のように完成させる。式XVII実施例6に使用されるポリジメチルシロキサンポリアクリレートを製造するために、次式XVIIaのSi-Hシロキサンを上記と同様に1-ヘキサノール3molおよびアクリル酸3molと反応させる。実施例1:撹拌機、温度計、還流冷却器、および窒素導入管を備えたフラスコ内で、式XV、式中、n=50のポリジメチルシロキサンジアクリレート190g1当量、tert-ブタノール230g、およびBlocBuilder登録商標MAArkemaの商標名、2.3当量41gの混合物をN2雰囲気下にて83°Cで12時間加熱した。次いで、tert-ブタノールを内部温度80°C以下で減圧留去した。これにより、所望の二官能性ポリジメチルシロキサンジアルコキシアミンを薄黄色の油状物として得た。撹拌機、温度計、還流冷却器、窒素導入管および滴下漏斗を備えた多口フラスコ内で、メチルイソブチルケトン35g、アクリル酸ブチル80g、およびジメチルアミノエチルメタクリレート7gの混合物を初期充填としてN2雰囲気下にて導入し、窒素で注意して脱気した。混合物を50°Cに加熱した後、二官能性ポリジメチルシロキサンジアルコキシアミン54gを迅速に滴下した。次いで、混合物を115°Cで撹拌しながら10時間反応させた。1H-NMR分析により、モノマー転化率95が確認された。次いで、<80°Cの温度で溶媒と過剰のモノマーを減圧留去する。残留物は、所望のポリシロキサン含有ブロックコポリマーである。実施例2:撹拌機、温度計、還流冷却器、および窒素導入管を備えたフラスコ内で、式XV式中、n=130のポリジメチルシロキサンジアクリレート250g1当量、tert-ブタノール300g、およびBlocBuilder登録商標MAArkemaの商標名、2.3当量22gの混合物をN2雰囲気下にて83°Cで11時間加熱した。次いで、tert-ブタノールを内部温度80°C以下で減圧留去した。これにより、所望の二官能性ポリジメチルシロキサンジアルコキシアミンを薄黄色の油状物として得た。撹拌機、温度計、還流冷却器、窒素導入管および滴下漏斗を備えた多口フラスコ内で、メチルイソブチルケトン30g、アクリル酸ブチル15g、およびジメチルアミノエチルメタクリレート2gの混合物を初期充填としてN2雰囲気下にて導入し、窒素で注意して脱気した。混合物を50°Cに加熱した後、二官能性ポリジメチルシロキサンジアルコキシアミン102gを迅速に滴下した。次いで、混合物を115°Cで撹拌しながら16時間反応させた。次いで、<80°Cの温度で溶媒と過剰のモノマーを減圧留去する。残留物は、所望のポリシロキサン含有ブロックコポリマーである。実施例3:撹拌機、温度計、還流冷却器、および窒素導入管を備えたフラスコ内で、式XV式中、n=30のポリジメチルシロキサンジアクリレート375g1当量、tert-ブタノール500g、およびBlocBuilder登録商標MAArkemaの商標名、2.3当量127.3gの混合物をN2雰囲気下にて83°Cで14時間加熱した。次いで、tert-ブタノールを内部温度80°C以下で減圧留去した。これにより、所望の二官能性ポリジメチルシロキサンジアルコキシアミンを薄黄色の油状物として得た。撹拌機、温度計、還流冷却器、窒素導入管および滴下漏斗を備えた多口フラスコ内で、メトキシポリエチレングリコール500メタクリレートMPEG500MA、EvonikRoehmGmbHの商標名90g、スチレン1.8g、および上記で製造された二官能性ポリジメチルシロキサンジアルコキシアミン15gの混合物を初期充填としてN2雰囲気下にて導入し、注意して脱気した後、110°Cで4時間加熱した。次いで、ジメチルアミノエチルメタクリレート14.4gとスチレン0.9gの混合物を慎重に脱気したものを滴下し、この混合物を110°Cでさらに8時間加熱した。次いで、混合物を冷却し、生成物を瓶に入れた。実施例4:撹拌機、温度計、還流冷却器、および窒素導入管を備えたフラスコ内で、式XV式中、n=30のポリジメチルシロキサンジアクリレート375g1当量、tert-ブタノール500g、およびBlocBuilder登録商標MAArkemaの商標名、2.3当量127.3gの混合物をN2雰囲気下にて83°Cで14時間加熱した。次いで、tert-ブタノールを内部温度80°C以下で減圧留去した。これにより、所望の二官能性ポリジメチルシロキサンジアルコキシアミンを薄黄色の油状物として得た。撹拌機、温度計、還流冷却器、窒素導入管および滴下漏斗を備えた多口フラスコ内で、ジメチルアミノエチルメタクリレート14.4g、およびスチレン0.9g、および上記で製造された二官能性ポリジメチルシロキサンジアルコキシアミン15gの混合物を初期充填としてN2雰囲気下にて導入し、注意して脱気した後、110°Cで5時間加熱した。次いで、メトキシポリエチレングリコール500メタクリレートMPEG500MA、EvonikRoehmGmbHの商標名90gとスチレン1.8gの混合物を慎重に脱気したものを滴下し、この混合物を110°Cでさらに5時間加熱した。次いで、混合物を冷却し、生成物を瓶に入れた。実施例5:撹拌機、温度計、還流冷却器、および窒素導入管を備えたフラスコ内で、式XV式中、n=70のポリジメチルシロキサンジアクリレート400g1当量、tert-ブタノール500g、およびBlocBuilder登録商標MAArkemaの商標名、2.3当量58.7gの混合物をN2雰囲気下にて83°Cで10時間加熱した。次いで、tert-ブタノールを内部温度80°C以下で減圧留去した。これにより、所望の二官能性ポリジメチルシロキサンジアルコキシアミンを薄黄色の油状物として得た。撹拌機、温度計、還流冷却器、窒素導入管および滴下漏斗を備えた多口フラスコ内で、メトキシポリエチレングリコール500メタクリレートMPEG500MA、EvonikRoehmGmbHの商標名64.5g、スチレン1.3g、および上記で製造された二官能性ポリジメチルシロキサンジアルコキシアミン44.6gの混合物を初期充填としてN2雰囲気下にて導入し、注意して脱気した後、110°Cで4時間加熱した。次いで、ジメチルアミノエチルメタクリレート8.9gとスチレン0.7gの混合物を慎重に脱気したものを滴下し、この混合物を110°Cでさらに5時間加熱した。次いで、混合物を冷却し、生成物を瓶に入れた。実施例6:撹拌機、温度計、還流冷却器、および窒素導入管を備えたフラスコ内で、式XVII式中、n=20のポリジメチルシロキサントリアクリレート525g1当量、tert-ブタノール600g、およびBlocBuilder登録商標MAArkemaの商標名、3.3当量126gの混合物を、N2雰囲気下にて83°Cで12時間加熱した。次いで、tert-ブタノールを内部温度80°C以下で減圧留去した。これにより、所望の三官能性ポリジメチルシロキサンジアルコキシアミンを薄黄色の油状物として得た。撹拌機、温度計、還流冷却器、窒素導入管および滴下漏斗を備えた多口フラスコ内で、メトキシポリエチレングリコール500メタクリレートMPEG500MA、EvonikRoehmGmbHの商標名204.5g、スチレン4.2g、および上記で製造された三官能性ポリジメチルシロキサンジアルコキシアミン63.9gの混合物を初期充填としてN2雰囲気下にて導入し、注意して脱気した後、110°Cで5時間加熱した。次いで、ジメチルアミノエチルメタクリレート311.3gとスチレン2.1gの混合物を慎重に脱気したものを滴下し、この混合物を110°Cでさらに6時間加熱した。次いで、混合物を冷却し、生成物を瓶に入れた。ヘアコンディショナーとしての用途用途に関連する評価を行うため、官能試験に使用される毛束にパーマネントウェーブ処理およびブリーチ処理による標準的な方法で予め損傷を与える。これには、理容業で通常使用される製品を使用する。試験手順、使用する基材、および評価基準の詳細については独国特許出願公開第10327871号に記載されている。試験配合物:表1に記載の組成を有する簡単なヘアリンスでポリシロキサンコポリマーを試験した。コンディショナーは、実施例1~5に記載のポリオルガノシロキサン化合物を指すのに使用される用語である。予め損傷を与えた毛束のコンディショニングサンプルを用いた標準化処理:前述のように予め損傷を与えた毛束を、前述のコンディショニングリンスを用いて次のように処理した:毛束を温流水で濡らした。余分な水分を手でやさしく絞った後、リンスを塗布し、毛髪にやさしくなじませた1ml/毛束2g。1分間接触させた後、毛髪を1分間すすいだ。官能評価の前に、毛髪を大気湿度50および25°Cの空気中で少なくとも12時間乾燥させた。通常存在する配合物構成成分による試験結果への影響を回避するため、試験配合物の組成が簡単になるように意図的に選択した。本発明の配合物は、明記した成分の他に、および/または明記した成分の代わりに、他の成分を含むこともできる。特に、他の成分と組み合わせることにより、コンディショニング効果が相乗的に改善される可能性がある。このような成分については前述している。評価基準5段階評価で官能評価を行い、1を最低の評価、5を最高の評価とした。個々の試験基準についてそれぞれ独自に評価を行う。試験基準は:もつれにくさdetangling、湿潤時の櫛通り性、湿潤時の手触り、乾燥時の櫛通り性、乾燥時の手触り、光沢、ボリュームである。ポリシロキサンブロックコポリマーのコンディショニング特性の試験結果を表2に記載する。対照サンプルは本発明のポリシロキサンブロックコポリマーを含有しなかった。官能試験では、ポリシロキサンブロックコポリマーは、ヘアコンディショニング特性を有する。それらは、コンディショナーを含まない対照の比較値よりも著しく優れている。ヘアスプレーとしての配合物:実施例2のポリシロキサンブロックコポリマーを、表3に記載の組成に従い、揮発性有機化合物の質量分率が80いわゆる80VOC非エアゾールヘアスプレーの非エアゾールヘアスプレー用配合物に配合した。表3の配合物をヘアスプレーとして塗布した後、処理された毛髪は柔軟性が改善され、手触りが本発明のポリオルガノシロキサン化合物を含まない配合物のものと比較してかなり良かった。ヘアスタイリングジェルとしての配合物:実施例1のポリシロキサンブロックコポリマーを、表4に記載の組成に従ってヘアスタイリングジェル用配合物に配合した。表4の配合物はブラマンジュタイプの稠度を有するジェルを形成し、スタイリングジェルとして適用されると、毛髪中で十分な安定性を示すと共に柔軟性や心地よい手触りが同時に得られる。"